СВОБОДНЫЕ ОТ РАСТВОРИТЕЛЯ САМООТВЕРЖДАЮЩИЕСЯ ПОЛИУРЕТАНОВЫЕ ДИСПЕРСИИ

1. Способ получения самоотверждающихся водных полиуретановых дисперсий, включающий следующие стадии:
I. введение во взаимодействие
a1) полиизоцианата
со смесью из,
а2) по меньшей мере, одного, содержащего реакционноспособную в отношении изоцианата группу, анионного гидрофилизирующего средства со средней OH-функциональностью ≥1, и,
а3) по меньшей мере, одного полиольного компонента со средней ОН-функциональностью >1,
причем либо смесь из а2) и а3), либо компонент a1)
к) содержит, по меньшей мере, один катализатор;
II. получение OH-функционального и не содержащего NCO-групп полиуретана со стадии I, который затем
III. a4) смешивают с реакционноспособным блокирующим средством для изоцианатных групп;
IV. последующее введение во взаимодействие этой смеси со стадии III с
а5) одним или несколькими полиизоцианатами, выбираемыми из группы a1), причем эти полиизоцианаты являются такими же или отличающимися от a1), и последующее
V. получение физической смеси из OH-функционального, не содержащего NCO-групп полиуретана и блокированного полиизоцианата со стадии IV, после чего затем либо
VI. кислотные группы OH-функционального полиуретана
а6) полностью или частично депротонируют путем добавления нейтрализующего средства,
VII. и полученный на этой стадии VI полиуретан диспергируют в воде,
либо стадию VII осуществляют до стадии VI.
2. Способ по п.1, отличающийся тем, что стадию VI осуществляют до стадии VII.
3. Способ по п.1, отличающийся тем, что стадию VII осуществляют до стадии VI.
4. Способ по п.1, отличающийся тем, что в качестве блокирующих средств согласно стадии III используют соединения, выбираемые из группы, состоящей из бутаноноксима, диизопропиламина и 3,5-диметилпиразола.
5. Способ по любому из пп.1-4, отличающийся тем, что после стадии II или стадии III используют вплоть до 30 мас.% в пересчете на полиуретан со стадии II растворителя или смеси растворителей, выбираемого из группы, состоящей из ацетона, метилэтилкетона и тетрагидрофурана и их смесей, который затем удаляют после стадии VII путем дистилляции.
6. Применение самоотверждающейся водной полиуретановой дисперсии для получения средств для покрытия.
7. Средство для покрытия, включающее самоотверждающуюся водную полиуретановую дисперсию, получаемую согласно способу по любому из пп.1-5.
8. Средства для покрытия по п.7, выбираемые из группы, состоящей из красок, лаков и адгезивов.
9. Способ нанесения покрытия на субстраты, отличающийся тем, что используют средство для покрытия по п.7 и/или 8.
10. Способ по п.9, отличающийся тем, что на кузова автомобилей или части кузовов автомобилей наносят покрытие при использовании средства для покрытия по п.7 и/или 8.
11. Субстрат, содержащий покрытие, включающее средство для покрытия по п.7 или 8.
12. Субстрат по п.11, отличающийся тем, что субстрат представляет собой полностью кузов автомобиля или части кузова автомобиля.